АДГЕЗИВНАЯ СТРУКТУРА С ЖЕСТКИМИ ВЫСТУПАМИ НА АДГЕЗИВНОЙ ПОВЕРХНОСТИ

1. Адгезивная структура, содержащая поверхность, от которой отходят выступы, содержащие смолу с модулем Юнга более 17 МПа, выступы имеют достаточно маленький диаметр, чтобы обеспечить адгезию за счет увеличения физических сил притяжения между адгезивной структурой и поверхностью-мишенью, что подтверждается измерением адгезии при сдвиге.
2. Адгезивная структура по п.1, в которой выступы имеют средний диаметр в диапазоне от 0,2 до 5 мкм, среднюю длину более 2 мкм и аспектное отношение (длина/диаметр) от 1 до 33.
3. Адгезивная структура по п.2, в которой выступы имеют средний диаметр в диапазоне от 0,2 до 2 мкм, среднюю длину более 3 мкм и аспектное отношение (длина/диаметр) от 2 до 30.
4. Адгезивная структура по п.1, целиком отлитая из смолы, выбранной из по меньшей мере одной из термопластичной смолы, термореактивной смолы и отверждаемой смолы.
5. Адгезивная структура по п.1, в которой смола содержит по меньшей мере один полимер с модулем Юнга более 17 МПа.
6. Адгезивная структура по п.5, в которой смола содержит по меньшей мере один полимер с модулем Юнга в диапазоне от 20 МПа до 5 ГПа.
7. Адгезивная структура по п.5, в которой полимер выбран из по меньшей мере одного из термопластичного полимера.
8. Адгезивная структура по п.7, в которой полимер выбран из по меньшей мере одного из по меньшей мере из одного из сополимера молочной и гликолевой кислот (PLGA), полимолочной кислоты (PLA), полидиоксанона (PDO), поли(триметиленкарбоната), сополимера капролактона и гликолида и полипропилена (РР).
9. Адгезивная структура по п.1, в которой смола является гидрофобной.
10. Адгезивная структура по п.9, в которой гидрофобная смола содержит полимер, выбранный из алифатических полиэфиров и полипропилена.
11. Адгезивная структура по п.1, в которой смола является гидрофильной.
12. Адгезивная структура по п.11, в которой гидрофильная смола содержит полимер, выбранный из полиоксаэфиров, гиалуроновых кислот и поливиниловых спиртов.
13. Адгезивная структура по п.5, в которой полимер представляет собой биологически разлагаемый полимер, выбранный из алифатических полиэфиров, полиаминокислот, сополимеров простых и сложных эфиров, полиалкиленоксалатов, тирозинпроизводных поликарбонатов, полииминокарбонатов, полиортоэфиров, полиоксаэфиров, полиамидоэфиров, полиоксаэфиров, содержащих аминогруппы, полиангидридов, полифосфазенов, коллагена, эластина, гиалуроновой кислоты, ламинина, желатина, кератина, хондроитинсульфата, полигликолида (PGA), полипропиленфумарата, полицианакрилата, поликапролактона (PCL), полиглицеринсебацината (PGS), поли(акрилата глицеринсебацината) (PGSA) и биологически разлагаемых полиуретанов.
14. Адгезивная структура по п.5, в которой полимер представляет собой биологически неразлагаемый полимер, выбранный из акриловых полимеров, полиамидимида (PAI), полиэфиркетонов (ПЭЭК), поликарбоната, полиэтиленов (ПЭ), полибутилентерефталатов (ПБТ), полиэтилентерефталатов (ПЭТ), полипропилена, полиамида (ПА), поливинилиденфторида (ПВДФ), сополимера поливинилиденфторида и гексафторпропилена (ПВДФ/ГФП), полиметилметакрилата (ПММА), поливинилового спирта (ПВС), поливинилового спирта (ПВС) полигидроксиэтилметакрилата, полигидроксиэтилметакрилата (РНЕМА), поли(N-изопропилакриламида) (PNIPAAm) и полиолефинов.
15. Адгезивная структура по п.1, в которой поверхность является, по существу, плоской, и выступы находятся в пределах +45° от нормали к плоской поверхности.
5
8
2
16. Адгезивная структура по п.1, имеющая плотность выступов на своей поверхности в диапазоне от приблизительно 1·10 до приблизительно 6·10 выступов на см.
2
17. Адгезивная структура по п.1, в которой по меньшей мере часть адгезивной структуры имеет прочность адгезии в сухом состоянии по меньшей мере 3 Н/см проецированной площади, измеренной в соответствии со стандартом D4501 Американского общества по испытанию материалов (ASTM).
2
18. Адгезивная структура по п.1, в которой по меньшей мере часть адгезивной структуры имеет прочность адгезии во влажном состоянии по меньшей мере 0,5 Н/см проецированной площади, измеренной в соответствии со стандартом D4501 Американского общества по испытанию материалов (ASTM).
2
19. Адгезивная структура по п.5, в которой полимер выбран из по меньшей мере одного из сополимера молочной и гликолевой кислот (PLGA), полимолочной кислоты (PLA), полидиоксанона (PDO) и полипропилена (РР), и адгезия, измеренная в соответствующей силе адгезии системе мер, находится в диапазоне от 0,1 до 0,5 Н/см на поверхности-мишени, имеющей степень шероховатости от 0,1 до 8 мкм.
20. Адгезивная структура по п.1, которая по меньшей мере частично сформирована способом, выбранным из нанолитья с использованием шаблона, самоорганизации полимера, литографии и травления.
21. Адгезивная структура, содержащая двусторонний субстрат, от каждой стороны которого отходят выступы, содержащие одну или более смол, имеющих модуль Юнга больше 17 МПа; эти выступы имеют достаточно маленький диаметр, чтобы обеспечить адгезию за счет увеличения физических сил притяжения между адгезивной структурой и поверхностью-мишенью, что подтверждается измерением адгезии при сдвиге.
22. Адгезивная структура по п.21, в которой выступы имеют средний диаметр в диапазоне от 0,1 до 5 мкм, среднюю длину более 2 мкм и аспектное отношение (длина/диаметр) от 1 до 50.
23. Адгезивная структура по п.22, в которой выступы имеют средний диаметр в диапазоне от 0,1 до 2 мкм, среднюю длину более 3 мкм и аспектное отношение (длина/диаметр) от 2 до 30.
24. Адгезивная структура по п.21, целиком отлитая из смолы, выбранной из по меньшей мере одной из термопластичной смолы, термореактивной смолы и отверждаемой смолы.
25. Адгезивная структура по п.21, в которой смола содержит по меньшей мере один полимер с модулем Юнга более 17 МПа.
26. Адгезивная структура по п.25, в которой смола содержит по меньшей мере один полимер с модулем Юнга в диапазоне от 20 МПа до 5 ГПа.
27. Адгезивная структура по п.25, в которой полимер выбран из по меньшей мере одного из термопластичного полимера.
28. Адгезивная структура по п.27, в которой полимер выбран из по меньшей мере одного из сополимера молочной и гликолевой кислот (PLGA), полимолочной кислоты (PLA), полидиоксанона (PDO) и полипропилена (РР).
29. Адгезивная структура по п.21, в которой смола является гидрофобной.
30. Адгезивная структура по п.29, в которой гидрофобная смола содержит полимер, выбранный из алифатических полиэфиров и полипропиленов.
31. Адгезивная структура по п.21, в которой смола является гидрофильной.
32. Адгезивная структура по п.31, в которой гидрофильная смола содержит полимер, выбранный из полиоксаэфиров, гиалуроновых кислот и поливиниловых спиртов.
33. Адгезивная структура по п.25, в которой полимер представляет собой биологически разлагаемый полимер, выбранный из алифатических полиэфиров, полиаминокислот, сополимеров простых и сложных эфиров, полиалкиленоксалатов, тирозинпроизводных поликарбонатов, полииминокарбонатов, полиортоэфиров, полиоксаэфиров, полиамидоэфиров, полиоксаэфиров, содержащих аминогруппы, полиангидридов, полифосфазенов, коллагена, эластина, гиалуроновой кислоты, ламинина, желатина, кератина, хондроитинсульфата, полигликолида (PGA), полипропиленфумарата, полицианакрилата, поликапролактона (PCL), полиглицеринсебацината (PGS), поли(акрилата глицеринсебацината) (PGSA) и биологически разлагаемых полиуретанов.
34. Адгезивная структура по п.25, в которой полимер представляет собой биологически неразлагаемый полимер, выбранный из акриловых полимеров, полиамидимида (PAI), полиэфиркетонов (ПЭЭК), поликарбоната, полиэтиленов (ПЭ), полибутилентерефталатов (ПБТ), полиэтилентерефталатов (ПЭТ), полипропилена, полиамида (ПА), поливинилиденфторида (ПВДФ), сополимера поливинилиденфторида и гексафторпропилена (ПВДФ/ГФП), полиметилметакрилата (ПММА), поливинилового спирта (ПВС), поливинилового спирта (ПВС) полигидроксиэтилметакрилата, полигидроксиэтилметакрилата (РНЕМА), поли(N-изопропилакриламида) (PNIPAAm) и полиолефинов.
35. Адгезивная структура по п.21, в которой поверхность является, по существу, плоской, и выступы находятся в пределах +45° от нормали к плоской поверхности.
5
8
2
36. Адгезивная структура по п.21, имеющая плотность выступов на по меньшей мере одной из своих поверхностей в диапазоне от приблизительно 1·10 до приблизительно 6·10 выступов на см.
2
37. Адгезивная структура по п.21, в которой по меньшей мере часть адгезивной структуры имеет прочность адгезии в сухом состоянии по меньшей мере 3 Н/см проецированной площади, измеренной в соответствии со стандартом D4501 Американского общества по испытанию материалов (ASTM).
2
38. Адгезивная структура по п.21, в которой по меньшей мере часть адгезивной структуры имеет прочность адгезии во влажном состоянии по меньшей мере 0,5 Н/см проецированной площади, измеренной в соответствии со стандартом D4501 Американского общества по испытанию материалов (ASTM).
2
39. Адгезивная структура по п.25, в которой полимер выбран из по меньшей мере одного из сополимера молочной и гликолевой кислот (PLGA), полимолочной кислоты (PLA), полидиоксанона (PDO) и полипропилена (РР), и адгезия, измеренная в соответствующей силе адгезии системе мер, находится в диапазоне от 0,1 до 0,5 Н/см на поверхности-мишени, имеющей степень шероховатости от 0,1 до 8 мкм.
40. Адгезивная структура по п.21, которая по меньшей мере частично сформирована способом, выбранным из нанолитья с использованием шаблона, самоорганизации полимера, литографии и травления.
41. Адгезивная структура по п.21, в которой двусторонний субстрат содержит один или более экструдированных слоев смолы.
42. Адгезивная структура по п.41, в которой двусторонний субстрат содержит два или более соэкструдированных слоя смолы, каждый из которых может отличаться или не отличаться от другого слоя смолы субстрата.
43. Адгезивная структура по п.41, в которой двусторонний субстрат получают из пленки, соэкструдированной из более чем одной смолы.
44. Адгезивная структура по п.41, в которой двусторонний субстрат выбирают из однослойного субстрата, содержащего слой сердцевины, двуслойного субстрата, содержащего два наружных слоя, и трехслойного субстрата, имеющего слой сердцевины и два наружных слоя.
45. Адгезивная структура, содержащая поверхность, от которой отходят выступы, содержащие смолу с модулем Юнга более 17 МПа; эти выступы имеют достаточно маленький диаметр, чтобы обеспечить адгезию за счет увеличения физических сил притяжения между адгезивной структурой и поверхностью-мишенью, что подтверждается измерением адгезии при сдвиге, причем указанная адгезивная структура дополнительно содержит химические группы на по меньшей мере части поверхности адгезивной структуры, способные взаимодействовать с поверхностью-мишенью.
46. Адгезивная структура по п.45, в которой химические группы представлены цианакрилатами, фибриновыми герметиками, гидроксисукцинимидами, акрилатами и альдегидами.
47. Адгезивная структура по п.45, в которой химические группы представлены фибриновыми герметиками.
48. Адгезивная структура по п.45, в которой выступы имеют средний диаметр в диапазоне от 0,1 до 2 мкм, среднюю длину более 3 мкм и аспектное отношение (длина/диаметр) от 2 до 30.
49. Адгезивная структура по п.45, целиком отлитая из смолы, выбранной из по меньшей мере одной из термопластичной смолы, термореактивной смолы и отверждаемой смолы.
50. Адгезивная структура по п.45, в которой смола содержит по меньшей мере один полимер с модулем Юнга более 17 МПа.
51. Адгезивная структура по п.50, в которой смола содержит по меньшей мере один полимер с модулем Юнга в диапазоне от 20 МПа до 5 ГПа.
52. Адгезивная структура по п.50, в которой полимер выбран из по меньшей мере одного из термопластичного полимера.
53. Адгезивная структура по п.52, в которой полимер выбран из по меньшей мере одного из сополимера молочной и гликолевой кислот (PLGA), полимолочной кислоты (PLA), полидиоксанона (PDO) и полипропилена (РР).
54. Адгезивная структура по п.45, в которой смола является гидрофобной.
55. Адгезивная структура по п.54, в которой гидрофобная смола содержит полимер, выбранный из алифатических полиэфиров и полипропиленов.
56. Адгезивная структура по п.45, в которой смола является гидрофильной.
57. Адгезивная структура по п.56, в которой гидрофильная смола содержит полимер, выбранный из полиоксаэфиров, гиалуроновых кислот и поливиниловых спиртов.
58. Адгезивная структура по п.50, в которой полимер представляет собой биологически разлагаемый полимер, выбранный из алифатических полиэфиров, полиаминокислот, сополимеров простых и сложных эфиров, полиалкиленоксалатов, тирозинпроизводных поликарбонатов, полииминокарбонатов, полиортоэфиров, полиоксаэфиров, полиамидоэфиров, полиоксаэфиров, содержащих аминогруппы, полиангидридов, полифосфазенов, коллагена, эластина, гиалуроновой кислоты, ламинина, желатина, кератина, хондроитинсульфата, полигликолида (PGA), полипропиленфумарата, полицианакрилата, поликапролактона (PCL), полиглицеринсебацината (PGS), поли(акрилата глицеринсебацината) (PGSA) и биологически разлагаемых полиуретанов.
59. Адгезивная структура по п.50, в которой полимер представляет собой биологически неразлагаемый полимер, выбранный из акриловых полимеров, полиамидимида (PAI), полиэфиркетонов (ПЭЭК), поликарбоната, полиэтиленов (ПЭ), полибутилентерефталатов (ПБТ), полиэтилентерефталатов (ПЭТ), полипропилена, полиамида (ПА), поливинилиденфторида (ПВДФ), сополимера поливинилиденфторида и гексафторпропилена (ПВДФ/ГФП), полиметилметакрилата (ПММА), поливинилового спирта (ПВС), поливинилового спирта (ПВС) полигидроксиэтилметакрилата, полигидроксиэтилметакрилата (РНЕМА), поли(N-изопропилакриламида) (PNIPAAm) и полиолефинов.
60. Адгезивная структура по п.45, в которой поверхность является, по существу, плоской, и выступы находятся в пределах +45° от нормали к плоской поверхности.
5
8
2
61. Адгезивная структура по п.45, имеющая плотность выступов на своей поверхности в диапазоне от приблизительно 1·10 до приблизительно 6·10 выступов на см.
2
62. Адгезивная структура по п.45, в которой по меньшей мере часть адгезивной структуры имеет прочность адгезии в сухом состоянии по меньшей мере 3 Н/см проецированной площади, измеренной в соответствии со стандартом D4501 Американского общества по испытанию материалов (ASTM).
2
63. Адгезивная структура по п.45, в которой по меньшей мере часть адгезивной структуры имеет прочность адгезии во влажном состоянии по меньшей мере 0,5 Н/см проецированной площади, измеренной в соответствии со стандартом D4501 Американского общества по испытанию материалов (ASTM).
2
64. Адгезивная структура по п.50, в которой полимер выбран из по меньшей мере одного из сополимера молочной и гликолевой кислот (PLGA), полимолочной кислоты (PLA), полидиоксанона (PDO) и полипропилена (РР), и адгезия, измеренная в соответствующей силе адгезии системе мер, находится в диапазоне от 0,1 до 0,5 Н/см на поверхности-мишени, имеющей степень шероховатости от 0,1 до 8 мкм.
65. Адгезивная структура по п.1, которая по меньшей мере частично сформирована способом, выбранным из нанолитья с использованием шаблона, самоорганизации полимера, литографии и травления.
66. Адгезивная структура по п.45, которая содержит двусторонний субстрат, от каждой стороны которого отходят выступы.
67. Адгезивная структура по п.66, в которой двусторонний субстрат содержит один или более экструдированных слоев смолы.
68. Адгезивная структура по п.66, в которой двусторонний субстрат содержит два или более соэкструдированных слоя смолы, каждый из которых может отличаться или не отличаться от другого слоя смолы субстрата.
69. Адгезивная структура по п.66, в которой двусторонний субстрат получают из пленки, соэкструдированной из более чем одной смолы.
70. Адгезивная структура по п.66, в которой двусторонний субстрат выбирают из однослойного субстрата, содержащего слой сердцевины, двуслойного субстрата, содержащего два наружных слоя, и трехслойного субстрата, имеющего слой сердцевины и два наружных слоя.
71. Способ обеспечения адгезивной структуры, выполненной с возможностью приклеивания к поверхности-мишени, включающий:
a) определение степени шероховатости поверхности-мишени для установления среднего наибольшего в длину размера микроструктур, обусловливающих шероховатость поверхности; и
b) получение полимерсодержащей адгезивной структуры, содержащей адгезивную поверхность, которая включает в себя выступы с достаточно маленьким средним диаметром для взаимодействия с микроструктурами-мишенями на поверхности-мишени и для обеспечения адгезии за счет увеличения физических сил притяжения между адгезивной структурой и поверхностью-мишенью, что подтверждается измерением адгезии при сдвиге.
72. Способ по п.71, где полимер имеет модуль Юнга более 17 МПа.
73. Способ по п.71, в котором поверхность-мишень содержит биологическую ткань.
74. Способ по п.73, в котором поверхность-мишень выбирают из по меньшей мере одной из ткани мочевого пузыря и ткани кишечника.
75. Способ получения адгезивной структуры, включающий:
a) обеспечение формы с углублениями, растворимой в специфическом растворителе;
b) обеспечение подачи в форму плавкого полимера с модулем Юнга более 17 МПа в условиях, обеспечивающих заполнение углублений формы полимером; указанный полимер является, по существу, не растворимым в специфическом растворителе;
c) обработку формы и полимера со стадии b) в той мере, которая достаточна для, по существу, затвердевания полимера;
d) воздействие на форму и полимер специфическим растворителем в условиях, обеспечивающих растворение формы, с получением формованного полимерного материала субстрата с модулем Юнга более 17 МПа, имеющего выступы, соответствующие углублениям формы.
76. Способ по п.75, который дополнительно включает по меньшей мере одно из следующих условий:
i) где плавкий полимер помещают в форму в виде размягченной под воздействием тепла пленки;
ii) где форма содержит поликарбонат, полимер представляется собой полидиоксанон, и растворитель представляет собой дихлорметан;
iii) где стадию b) осуществляют во время первого и второго этапа, причем второй этап выполняют при большем давлении.
77. Способ по п.76, где первый этап выполняют при температуре в диапазоне от 90 до 110°С и давлении в диапазоне от 0 до 2 МПа (от 0 до 20 бар) в течение 7-12 мин, и второй этап выполняют при температуре в диапазоне от 90 до 110°С и давлении в диапазоне от 0,6 до 2 МПа (от 6 до 20 бар) в течение 15-25 мин.
78. Способ по п.77, где на стадии b) устанавливают растворимую в растворителе форму на обе поверхности полимерной пленки, получая сформованный материал полимерного субстрата, содержащий выступы, отходящие от обеих сторон пленки.
79. Способ по п.78, где условия стадии b) обеспечивают возможность заполнения углублений формы полимером и включают в себя давление со стороны верхней и нижней противолежащих горизонтальных поверхностей, между которыми расположена заполняющая пространство прокладка, окружающая отверстие, в которое подаются снизу 1) первый слой растворимой в растворителе формы, 2) слой плавкого полимера и 3) второй слой растворимой в растворителе формы, а также дополнительно 4) необязательный защитный слой между нижней горизонтальной противолежащей поверхностью и первым слоем растворимой в растворителе формы и 5) необязательный защитный слой между верхней горизонтальной противолежащей поверхностью и вторым слоем растворимой в растворителе формы.
80. Комбинация адгезивной структуры и мишени, к которой она может быть приклеена, причем адгезивная структура содержит поверхность, от которой отходят, по существу, цилиндрические выступы, содержащие смолу с модулем Юнга более 17 МПа; выступы имеют достаточно маленький средний диаметр и достаточную среднюю длину, чтобы обеспечить адгезию за счет ван-дер-ваальсовых сил притяжения между адгезивной структурой и мишенью, что подтверждается измерением адгезии при сдвиге.